(57)【要約】【課題】獣毛織編物に防縮性と共に良好な抗ピリング性を保持させうる獣毛紡績糸及びその製造方法を提供することを課題とするものである。【解決手段】下記（１）〜（３）の特性値を全て満足することを特徴とする獣毛紡績糸。（１）ＩＷＳ  ＴＭ３１法に準拠したフエルト収縮率の測定において、ＩＳＯ  ６３３０  ７Ａプログラム（７Ａ洗濯）１洗後を基準とした場合における、ＩＳＯ  ６３３０  ５Ａプログラム（５Ａ洗濯）５洗後のフエルト収縮率の絶対値が８％以下である。（２）ＪＩＳ  Ｌ１０７６．６．１．Ａ法に準拠した抗ピリング性が４級以上である。（３）ＪＩＳ  Ｚ８７２９に準拠したＬ＊ａ＊ｂ＊表色系を用いて表した下記式で定義される白度が８５以上である。【選択図】  なし【特許請求の範囲】
【請求項１】
下記（１）〜（３）の特性値を全て満足することを特徴とする獣毛紡績糸。
（１）ＩＷＳ  ＴＭ３１法に準拠したフエルト収縮率の測定において、ＩＳＯ  ６３３０  ７Ａプログラム（７Ａ洗濯）１洗後を基準とした場合における、ＩＳＯ  ６３３０  ５Ａプログラム（５Ａ洗濯）５洗後のフエルト収縮率の絶対値が８％以下である。
（２）ＪＩＳ  Ｌ１０７６．６．１．Ａ法に準拠した抗ピリング性が４級以上である。
（３）ＪＩＳ  Ｚ８７２９に準拠したＬ＊ａ＊ｂ＊表色系を用いて表した下記式で定義される白度が８５以上である。
Ｗ＝１００−〔（１００−Ｌ＊）2＋（ａ＊2＋ｂ＊2）〕1/2
但し、Ｗ：白度、Ｌ＊：明度指数、ａ＊：色相の色座標、ｂ＊：彩度の色座標。
【請求項２】
獣毛繊維に次亜塩素酸系酸化剤を作用させる第１工程と、該獣毛繊維に酸素系酸化剤を作用させる第２工程と、前記獣毛繊維に還元剤を作用させる第３工程と、該獣毛繊維表面をポリアミドエピクロルヒドリン系樹脂で被覆する第４工程とを含むことを特徴とする獣毛紡績糸の製造方法。
【請求項３】
前記酸素系酸化剤が、ペルオキソ一硫酸，ペルオキソ一硫酸塩，ペルオキソ二硫酸及びペルオキソ二硫酸塩からなる群より選ばれた１種以上の化合物を含むことを特徴とする請求項２記載の獣毛紡績糸の製造方法。
【発明の詳細な説明】
【技術分野】
【０００１】
本発明は、防縮性及び抗ピリング性に優れた獣毛紡績糸及びその製造方法に関するものである。
【背景技術】
【０００２】
獣毛織編物は、風合いや保湿性などの機能性に優れ、服地はもとより肌着や靴下などに広く使用されている。
【０００３】
しかしながら、獣毛織編物にはフエルト収縮に関する問題とピリングに関する問題とが存在する。
【０００４】
フエルト収縮とは、獣毛織編物において、スケールと称される獣毛繊維表面の３層構造（外層から順に、エピクチクル層，エキソクチクル層，エンドクチクル層）からなる表皮組織が吸水すると、中間層のエキソクチクル層と最内層のエンドクチクル層との膨潤差によるバイメタル作用によって、スケールが繊維本体（コルテックス）から立ち上がり、その結果、隣接するスケール同士が絡み合って不可逆的に獣毛織編物が縮んでいく現象を指す。両層の膨潤差は、両層に含まれるシスチン結合（−Ｓ−Ｓ−）の絶対量の差によって生じるものであり、シスチン結合の絶対量が少ないエンドクチクル層はエキソクチクル層より大きく膨潤する。また、ピリングとは、織編物表面に突き出た毛羽が摩擦などによって互いにもつれ合ってできた玉状又は畝状の塊を指す。
【０００５】
そこで、獣毛繊維に対して行われるフエルト収縮を抑制する加工技術（防縮加工）及びピリング発生を抑制する加工技術（抗ピリング加工）が古くから検討されてきた。
【０００６】
防縮加工には様々な態様のものがあるが、中でも代表的なものとして、塩素ハーコセット法と称される加工技術がある。塩素ハーコセット法とは、１９６２年ＣＳＩＲＯ（豪州連邦科学産業研究機構）により開発され、１９７０年代初頭にＩＷＳ（国際羊毛事務局）により工業化された加工技術であり、塩素系酸化剤を多量に使用して獣毛繊維のスケール表面部を溶解除去し、その後、ポリアミドエピクロルヒドリン樹脂で獣毛繊維表面を被覆するというものである。
【０００７】
特徴として、他の防縮加工と比べて獣毛織編物に優れた防縮効果を与えることやコストが非常に安いことなどがあげられる。
【０００８】
抗ピリング加工にも様々な態様のものがある。一例として、獣毛繊維のスケールに含まれるシスチン結合のごく一部分に酸素系酸化剤と還元剤とを作用させることでチオール基（−Ｃ−ＳＨ）を導入し、その後の染色加工において、前記チオール基が導入された部分を開始点としてチオール基とシスチン結合との交換反応を連鎖的に引き起こし、シスチン結合の歪みを解消する加工技術が開示されている（例えば、特許文献１参照。）。
【０００９】
この加工技術は、獣毛繊維の内部歪みを解消して獣毛繊維を安定した形状に固定することで獣毛紡績糸を構成する獣毛繊維の移動を抑え、獣毛織編物の抗ピリング性を向上させようとするものである。
【００１０】
また、防縮性と抗ピリング性との両者を向上させる加工技術の一例として、酸素系酸化剤を用いて獣毛繊維のスケールを改質し、酸性還元処理及びアルカリ還元処理の後、ポリシロキサン系化合物で当該獣毛繊維を処理する加工技術が開示されている（例えば、特許文献２参照。）。
【００１１】
この加工技術では、特に酸素系酸化剤として過硫酸系酸化剤が用いられ、獣毛繊維表面をポリシロキサン系化合物で被覆する際、架橋封鎖剤としてマレイン酸が併用されている。
【特許文献１】特開平８−７４１７８号公報（段落〔００１１〕，〔００１２〕及び〔００１８〕）
【特許文献２】特開２００３−１１９６６４号公報（〔請求項３〕及び段落〔００５８〕）
【発明の開示】
【発明が解決しようとする課題】
【００１２】
しかしながら、上記塩素ハーコセット法により得られた獣毛繊維からなる獣毛紡績糸は、獣毛織編物に優れた防縮性を付与することができるが、抗ピリング性を付与することはできないという問題がある。
【００１３】
また、上記特許文献１に係る加工技術により得られた獣毛織編物は、抗ピリング性に優れるものの、防縮性に関しては、獣毛繊維のスケールに含まれるシスチン結合の歪みを解消しただけで、切断されているシスチン結合はごく僅かであるため、既述のバイメタル作用を抑えることができず、獣毛織編物の防縮性に課題を残している。
【００１４】
さらに、上記特許文献２に係る加工技術においても、上記特許文献１同様、抗ピリング性に優れた獣毛織編物が得られるものの、防縮性に関しては課題を残している。その理由として、獣毛繊維のスケールの最外層に位置するエピクチクル層を覆う脂肪酸が除去されていないので、酸素系酸化剤がスケール内部へ十分に浸透できずスケールに含まれるシスチン結合の酸化が不十分であることがあげられ、２度の還元処理で酸化されたシスチン結合を確実に切断し、かつ獣毛繊維表面をポリシロキサン系化合物で被覆しても獣毛織編物の防縮性は不十分なものとなってしまう。
【００１５】
以上のように、獣毛織編物に優れた防縮性と共に良好な抗ピリング性を保持させうる獣毛紡績糸は未だ開発されていない。
【００１６】
したがって、本発明は、獣毛織編物に優れた防縮性と共に良好な抗ピリング性を保持させうる獣毛紡績糸及びその製造方法を提供することを課題とするものである。
【課題を解決するための手段】
【００１７】
本発明者らは、上記の課題を解決すべく検討を重ねた結果、獣毛繊維のスケールの最外層に位置するエピクチクル層の表面を覆っている疎水性の脂肪酸を反応性の高い次亜塩素酸系酸化剤で除去して、酸素系酸化剤が獣毛繊維へ容易に浸透できるよう導けば、酸素系酸化剤がスケールのみならずコルテックスまで浸透してその酸化能力を十分に発揮できることを見出し、これにより獣毛繊維に適度な強伸度低下が生じ、ひいては獣毛織編物の抗ピリング性が飛躍的に向上することを見出して、本発明をなすに至った。
【００１８】
すなわち本発明は、下記（１）〜（３）の特性値を全て満足することを特徴とする獣毛紡績糸を要旨とする。
（１）ＩＷＳ  ＴＭ３１法に準拠したフエルト収縮率の測定において、ＩＳＯ  ６３３０  ７Ａプログラム（７Ａ洗濯）１洗後を基準とした場合における、ＩＳＯ  ６３３０  ５Ａプログラム（５Ａ洗濯）５洗後のフエルト収縮率の絶対値が８％以下である。
（２）ＪＩＳ  Ｌ１０７６．６．１．Ａ法に準拠した抗ピリング性が４級以上である。
（３）ＪＩＳ  Ｚ８７２９に準拠したＬ＊ａ＊ｂ＊表色系を用いて表した下記式で定義される白度が８５以上である。
Ｗ＝１００−〔（１００−Ｌ＊）2＋（ａ＊2＋ｂ＊2）〕1/2
但し、Ｗ：白度、Ｌ＊：明度指数、ａ＊：色相の色座標、ｂ＊：彩度の色座標。
【００１９】
さらに、本発明は、獣毛繊維に次亜塩素酸系酸化剤を作用させる第１工程と、該獣毛繊維に酸素系酸化剤を作用させる第２工程と、前記獣毛繊維に還元剤を作用させる第３工程と、該獣毛繊維表面をポリアミドエピクロルヒドリン系樹脂で被覆する第４工程とを含むことを特徴とする獣毛紡績糸の製造方法も要旨とするものであり、さらに、本発明は、前記酸素系酸化剤が、ペルオキソ一硫酸，ペルオキソ一硫酸塩，ペルオキソ二硫酸及びペルオキソ二硫酸塩からなる群より選ばれた１種以上の化合物を含むことを特徴とする獣毛紡績糸の製造方法を好ましい態様として含むものである。
【発明の効果】
【００２０】
本発明の獣毛紡績糸により、優れた防縮性及び良好な抗ピリング性を有する獣毛織編物が得られるので、当該獣毛織編物を用いて服地にすれば、快適で機能的な使用ができる。さらに、本発明の獣毛紡績糸は、白度にも優れるため後の染色加工において鮮明でファッショナブルな製品（先染糸又は後染反）を作製することができる。
【００２１】
また、本発明のもう１つの発明である獣毛紡績糸の製造方法によれば、上記した如く織編物とした際の防縮性及び抗ピリング性に優れる紡績糸が簡便に得られる。しかも、既存の設備を利用することができコスト的にも有利である。
【発明を実施するための最良の形態】
【００２２】
以下、本発明について詳細に説明する。
【００２３】
まず、本発明における獣毛繊維とは羊，ヤギ，ウサギ，アルパカ又はラマあるいはこれらに類似する動物から採取された毛を指し、獣毛紡績糸とはそれらの毛を単独あるいは複数種含有するように紡績した糸条を指す。
【００２４】
本発明の獣毛紡績糸は、下記（１）〜（３）の特性値を全て満足することを特徴とする獣毛紡績糸である。
（１）ＩＷＳ  ＴＭ３１法に準拠したフエルト収縮率の測定において、ＩＳＯ  ６３３０  ７Ａプログラム（７Ａ洗濯）１洗後を基準とした場合における、ＩＳＯ  ６３３０  ５Ａプログラム（５Ａ洗濯）５洗後のフエルト収縮率の絶対値が８％以下である。
（２）ＪＩＳ  Ｌ１０７６．６．１．Ａ法に準拠した抗ピリング性が４級以上である。
（３）ＪＩＳ  Ｚ８７２９に準拠したＬ＊ａ＊ｂ＊表色系を用いて表した下記式で定義される白度が８５以上である。
Ｗ＝１００−〔（１００−Ｌ＊）2＋（ａ＊2＋ｂ＊2）〕1/2
但し、Ｗ：白度、Ｌ＊：明度指数、ａ＊：色相の色座標、ｂ＊：彩度の色座標。
【００２５】
本発明の獣毛紡績糸では、フエルト収縮率の絶対値が８％以下であることが好ましい。これは、８％を超えると服地にした際、型崩れやシワなどを誘発し快適で機能的な使用ができないので本発明の目的が達成され難いからである。
【００２６】
なお、本発明におけるフエルト収縮率とは、ＩＷＳ  ＴＭ３１法に記載されたウェスケーター法に準じて測定された値である。具体的には、針本数５００本，２０ゲージの筒編機でカバーファクター０．４１の獣毛紡績糸からなる平編地を作製し、紡績油剤による影響と緩和収縮による影響とを取り除いた後、フエルト収縮率を測定する。紡績油剤が獣毛紡績糸に付着していると油剤からなる被膜によって上記平編地の収縮が抑えられ正確な測定値が得られないので、編立て後、まずエトキシル化脂肪アルコール系浸透剤を２％ｏ．ｍ．ｆ含む処理液で８０℃×２０分精練する。次に、緩和収縮による影響を取り除くため、ＩＳＯ  ６３３０  ７Ａプログラムで規定された７Ａ洗濯で１回洗濯し上記平編地を緩和収縮させる。獣毛織編物の「収縮」とはこの緩和収縮とフエルト収縮との和であり、緩和収縮とは、獣毛織編物が水で膨潤すると、紡績，製織編及び染色加工時に与えられた歪みが収縮となって発現する現象を指し、緩和収縮は、防縮加工が施されていても必ず発現するものである。このように、編立て後、精練及び７Ａ洗濯１回を施して、紡績油剤及び緩和収縮の影響を取り除いたものを基準試料とする。次に、この基準試料を用いてＪＩＳ  Ｌ１０１８．８．５８．４．ａ法に準拠した試験片を作製し、この試験片におけるＩＳＯ  ６３３０  ５Ａプログラムで規定された５Ａ洗濯による５回洗濯後の、ＪＩＳ  Ｌ１０１８．８．５８．４に準拠した見掛けの寸法変化率を算出し、この値の絶対値を本発明におけるフエルト収縮率とする。
【００２７】
また、本発明の獣毛紡績糸では、抗ピリング性が４級以上であることが好ましい。これは、４級未満であると服地として使用した際、ピリングが発現して見映えが悪くなるため快適で機能的な使用ができないので本発明の目的が達成され難いからである。
【００２８】
なお、本発明における抗ピリング性とは、ＪＩＳ  Ｌ１０７６．６．１．Ａ法に記載されたＩＣＩ形試験機を用いる方法で測定された値である。具体的には、針本数５００本，２０ゲージの筒編機でカバーファクター０．４１の獣毛紡績糸からなる平編地を作製し、エトキシル化脂肪アルコール系浸透剤を２％ｏ．ｍ．ｆ含む処理液で８０℃×２０分精練したものを試料とする。そしてこの試料をＩＣＩ形試験機に５時間投入し、ＪＩＳ  Ｌ１０７６．７．２に準じて等級判定して、この値を本発明における抗ピリング性とする。
【００２９】
さらに、本発明の獣毛紡績糸では、白度が８５以上であることが好ましい。これは、８５未満であると、後の染色加工において鮮明な色彩、特に純白色を発現できないため本発明の目的が達成され難いからである。
【００３０】
なお、本発明における白度とは、ＪＩＳ  Ｚ８７２９に準拠したＬ＊ａ＊ｂ＊表色系を用いて表した下記式で定義される物体色の値である。
Ｗ＝１００−〔（１００−Ｌ＊）2＋（ａ＊2＋ｂ＊2）〕1/2
但し、Ｗ：白度、Ｌ＊：明度指数、ａ＊：色相の色座標、ｂ＊：彩度の色座標。
具体的には、針本数５００本，２０ゲージの筒編機でカバーファクター０．４１の獣毛紡績糸からなる平編地を作製し、エトキシル化脂肪アルコール系浸透剤を２％ｏ．ｍ．ｆ含む処理液で８０℃×２０分精練したものを試料とする。そして、この試料の明度指数L＊，色相の色座標ａ＊，彩度の色座標ｂ＊を色差計でそれぞれ５回測定し、上式に代入してＷを算出し、その平均値を本発明における白度とする。
【００３１】
次に、本発明の獣毛紡績糸の製造方法について述べる。
【００３２】
本発明では、獣毛紡績糸を構成する個々の獣毛繊維に対し、次亜塩素酸系酸化剤と酸素系酸化剤とを順に作用させる点に特徴がある。一般に酸素系酸化剤は、塩素系酸化剤の酸化作用と比べその能力に劣るといわれているが、本発明者らはそれが誤りであるとの知見を得た。すなわち、酸素系酸化剤は獣毛繊維に対する酸化作用の能力に劣っている訳ではなく、獣毛繊維への適用手段を改良すればその能力を十分発揮することを見出したのである。
【００３３】
要するに、獣毛繊維のスケールの最外層に位置するエピクチクル層を覆う脂肪酸が撥水性であるため、この脂肪酸が酸素系酸化剤の獣毛繊維への浸透を妨げているのである。したがって、本発明では、まず獣毛繊維に次亜塩素酸系酸化剤を作用させる第１工程を行う。この工程により当該脂肪酸が除去され、エピクチクル層表面が親水化される。
【００３４】
次に、獣毛繊維に酸素系酸化剤を作用させる第２工程を行う。このような手段を採用することで酸素系酸化剤はコルテックス表面まで浸透してその酸化能力を十分に発揮し、スケール及びコルテックス表面に含まれるシスチン結合を効率的に酸化することができる。酸化されたシスチン結合は、続く還元処理（第３工程）によって効率的に切断され、この内、スケールに含まれるシスチン結合の切断は、織編物の防縮性向上に寄与し、コルテックスに含まれるシスチン結合の切断は、獣毛繊維に適度な強伸度低下が生じることで、織編物の抗ピリング性向上に寄与するのである。なお、上記第２工程では、酸素系酸化剤がコルテックス表面まで浸透するので獣毛繊維表面全体に漂白効果が及ぶ。その後、獣毛繊維は第４工程により樹脂被覆されることで、獣毛織編物の一層の防縮性向上に寄与するのである。
【００３５】
上記の加工を実施する加工装置としては、例えば既述したＩＷＳにより工業化された塩素ハーコセット法に用いられるスクレー型連続式加工装置や、フライスナー社製のスプリッドパッド型連続式加工装置などが使用できるが、生産性を考慮すれば高速走行可能なスプリッドパッド型連続式加工装置を使用するのが好ましい。
【００３６】
そして、これらの加工装置へは繊維集合体の状態で投入されるのが好ましく、その際の形状は、トップ又は紡績糸のいずれでもよいが、より高い効果を得るためには繊維が適度に開繊しているトップが、上記した各種処理剤が繊維へ浸透し易い点から好ましい。
【００３７】
以上のように、本発明の獣毛紡績糸の製造方法においては、上記４工程を必須の工程として含むものであればよく、上記４工程の前後に施される工程は特に限定されるものでない。したがって、常法による獣毛紡績糸の製造方法を基に上記４工程を組み込めばよいのである。
【００３８】
以下、本発明の獣毛紡績糸の製造方法について、獣毛トップをスプリッドパッド型連続式加工装置へ投入した場合を例にしてさらに詳しく説明する。
【００３９】
まず獣毛トップの作製、すなわち洗毛，カード，再洗毛，コーマ及び仕上ギルの各工程を経て作製された獣毛トップを上記加工装置へ投入する。そして、本発明の第１工程として、次亜塩素酸系酸化剤処理を行う。これにより、獣毛繊維のエピクチクル層を覆う疎水性の脂肪酸が除去される。これは、第２工程で使用する酸素系酸化剤がスケールのみならずコルテックスまで容易に浸透できるよう導くためのものである。
【００４０】
上記脂肪酸は、チオ・エステル結合によってエピクチクル層と結合しており、上記次亜塩素酸系酸化剤がこのチオ・エステル結合に作用して、同結合が切断されると考えられる。その結果、脂肪酸が除去され、親水性であるエピクチクル層の表面が現れる。このとき一部の次亜塩素酸系酸化剤がこのエピクチクル層表面部分に作用して同層表面部分に含まれるシスチン結合を酸化し、かつポリペプチド結合を塩素化すると考えられる。
【００４１】
なお、次亜塩素酸系酸化剤は獣毛繊維を黄変させる作用があるので、次亜塩素酸系酸化剤によるエピクチクル層の酸化及び塩素化が、エピクチクル層内部へ進行しない程度に留めるのが好ましい。
【００４２】
第１工程で使用される次亜塩素酸系酸化剤としては、次亜塩素酸の他、次亜塩素酸ナトリウムなどの次亜塩素酸の金属塩が例示できる。次亜塩素酸系酸化剤は反応性が非常に高いため、エピクチクル層表面を覆う脂肪酸が効率的に除去され、酸素系酸化剤のスケール及びコルテックス表面への浸透が十分に促進される。
【００４３】
第１工程で使用する次亜塩素酸系酸化剤の有効塩素量は、０．５〜２．５ｏ．ｍ．ｆが好ましく、１．０〜２．２ｏ．ｍ．ｆがさらに好ましい。０．５ｏ．ｍ．ｆ未満では、脂肪酸の除去が十分に行われないため酸素系酸化剤の繊維への浸透経路が十分確保できず、さらにエピクチクル層表面における酸化反応及び塩素化反応も不十分となる傾向にあるため好ましくない。一方、２．５ｏ．ｍ．ｆを超えると、次亜塩素酸系酸化剤がエピクチクル層内部まで浸透してしまい、次亜塩素酸系酸化剤の黄変作用により白度の劣る獣毛繊維となる傾向があり好ましくない。第１工程では、上記のような次亜塩素酸系酸化剤を含むｐＨ１．０〜３．０の水溶性処理液を、スプリッドパッド槽においてシャワーもしくは含浸法などによって獣毛繊維へ付着させる。このとき、上記した脂肪酸の除去が均一に行われるようにエトキシル化脂肪アルコールなどの浸透剤を併用するのが好ましい。
【００４４】
次に、第２工程として、酸素系酸化剤処理を行う。これにより、スケール及びコルテックスに含まれるシスチン結合の一部が酸化される。第１工程でエピクチクル層表面が親水化しているので、この部分から連続的にスケールへ酸素系酸化剤が浸透し、最終的にコルテックス表面まで浸透する。なお、酸素系酸化剤は、シスチン結合を効率的に酸化するが、塩素系酸化剤と異なりポリペプチド結合へはほとんど作用しないと考えられる。
【００４５】
第２工程の目的は主として２つあり、第１の目的は、エキソクチクル層の親水性をエンドクチクル層の親水性と同程度にする目的で、前者のシスチン結合を切断するための準備段階としての、同結合の酸化である。既述したように、通常の獣毛繊維は、エンドクチクル層がエキソクチクル層より相対的に大きく膨潤して獣毛織編物がフエルト収縮する。そのため、獣毛織編物の防縮性を向上させるには、両層の親水性を同程度とするのが好ましいからである。
【００４６】
また、第２の目的は、コルテックス表面のシスチン結合を切断して獣毛繊維の強伸度低下を図る準備段階としての、シスチン結合の酸化である。獣毛繊維の適度な強伸度低下は、獣毛織編物の抗ピリング性向上に寄与する。
【００４７】
また、副次的な効果であるが、本工程により、獣毛繊維の白度を向上させることができる。酸素系酸化剤は獣毛繊維を漂白する作用を有するので、コルテックス表面まで酸化されることで獣毛繊維表面全体が漂白されるのである。これにより、後の染色加工で鮮明な色彩を発現できる。
【００４８】
第２工程で使用される酸素系酸化剤として、過マンガン酸カリウム，過酸化水素，過酢酸，過蟻酸，ペルオキソ一硫酸，ペルオキソ一硫酸塩，ペルオキソ二硫酸又はペルオキソ二硫酸塩などが例示できる。この中でも特にペルオキソ一硫酸，ペルオキソ一硫酸塩，ペルオキソ二硫酸又はペルオキソ二硫酸塩は、シスチン結合に対する酸化力が強いため好ましい。
【００４９】
第２工程で使用する酸素系酸化剤の濃度は、５〜３５ｇ／Ｌが好ましく、１０〜２５ｇ／Ｌがさらに好ましい。５ｇ／Ｌ未満では酸素系酸化剤の絶対量が少ないため酸化されるシスチン結合の絶対量が減り、織編物の防縮性及び／又は抗ピリング性が低下する傾向にあり好ましくない。一方、３５ｇ／Ｌを超えるとコルテックス表面において酸化が必要以上に進行し、ひいては実用面に問題が生じる傾向があり好ましくない。
【００５０】
第２工程では、上記のような酸素系酸化剤を含むｐＨ１〜２の水溶性処理液をシャワーもしくは含浸法などによって獣毛繊維へ付着させる。このとき、酸素系酸化剤の獣毛繊維への浸透性を高める目的で浸透剤を併用するのが好ましく、酸素系酸化剤の酸化力を高める目的で触媒を併用するのが好ましい。この場合の浸透剤としては、エトキシル化脂肪アルコールなどが例示でき、触媒としては、マグネシウム，銅，鉄，亜鉛，ニッケル，コバルト及びマンガンからなる群より選ばれた金属の酸化物、塩化物又は硫酸化物などが例示できる。触媒の使用量は、１〜２０ｇ／Ｌが好ましく、１〜１０ｇ／Ｌがさらに好ましい。
【００５１】
次に、第３工程として、還元剤処理を行う。この工程では、上記第２工程の酸素系酸化剤によって酸化されたシスチン結合が切断されると考えられる。併せて、獣毛繊維のスケールの最外層に位置するエピクチクル層の表面部分において、上記第１工程で用いられた次亜塩素酸系酸化剤の一部によって酸化されたシスチン結合と、同酸化剤の一部によって塩素化されたポリペプチド結合とも還元剤により切断されると考えられる。シスチン結合はこの還元処理ではじめて切断されると考えられ、上記第２工程で述べた第１及び２の目的が達成される。
【００５２】
なお、この工程において、酸素系酸化剤によって酸化されたシスチン結合からはチオール基とブンテ塩残基とが生成される。次亜塩素酸系酸化剤によって酸化されたシスチン結合からはスルホン酸基とスルフィン酸基とが生成され、塩素化されたポリペプチド結合からはカルボキシル基とアミノ基とが生成される。
【００５３】
第３工程で使用される還元剤としては、亜硫酸水素ナトリウム，亜硫酸ナトリウム又は炭酸ナトリウムなどが例示できる。第３工程では、上記のような還元剤を含むｐＨ７．５〜９．０の水溶性処理液をシャワーもしくは含浸法などによって獣毛繊維へ付着させる。この場合、一般にアルカリ性水溶液は獣毛繊維を脆化させ、その度合いはアルカリ性水溶液の液温が高い程進行する傾向にあるため、上記水溶性処理液の液温は２０〜３０℃にするのが好ましい。
【００５４】
次に、第４工程として、獣毛繊維表面をポリアミドエピクロルヒドリン系樹脂で被覆する。
【００５５】
第４工程の目的は、獣毛繊維表面を上記樹脂で被覆することで、獣毛織編物の防縮性をより一層向上させることにある。同樹脂は親水性であり、吸水すると膨潤し、膨潤した被膜がバイメタル作用で立ち上がろうとするスケールを押さえ込むと考えられ、同樹脂が使用されることで獣毛織編物の防縮性がより一層向上するのである。
【００５６】
このとき、ポリアミドエピクロルヒドリン系樹脂に含まれるカチオン性基のアゼチジニウムイオンと、上記第３工程において獣毛繊維のスケールの最外層に位置するエピクチクル層の表面に生成したアニオン性基、すなわち、ブンテ塩残基，スルホン酸基及びカルボキシル基とがイオン結合することで、獣毛繊維表面は同樹脂により均一に被覆されると考えられる。
【００５７】
また、副次的な効果であるが、本工程により、獣毛織編物の風合いを向上させることができる。獣毛繊維表面がポリアミドエピクロルヒドリン系樹脂で被覆されると獣毛繊維の柔軟性が増し、獣毛織編物の風合い、特にソフト感向上に寄与することができるのである。
【００５８】
第４工程では、上記のような樹脂を含むの水溶性処理液をシャワーもしくは含浸法によって獣毛繊維へ付着させる。このとき、炭酸ナトリウムなどのアルカリ性化合物を併用して処理液のｐＨを７．０〜８．０とすると、上記のイオン結合反応がより促進されるので好ましい。
【００５９】
本発明の獣毛繊維の製造方法では上記４工程を必須の工程として含むものであるが、これら以外の工程、例えば柔軟加工や撥水加工あるいは紡績油剤の付与などは目的に応じて適宜行ってもよい。以上の工程が終了した後、獣毛繊維を乾燥するのが好ましく、その際の乾燥温度は、獣毛繊維の熱黄変を避けるため１００℃以下が好ましい。
【００６０】
ここで、本発明により作られる獣毛繊維が、獣毛織編物の抗ピリング性に寄与する作用効果についての考察をまとめることにする。
【００６１】
本発明により作られる獣毛繊維は、コルテックス表面まで酸素系酸化剤及び還元剤による作用を受けており、分子量低下による適度な強伸度低下を起こしている。
【００６２】
ここで、繊維強度が低くなっているので織編物表面からピリングが脱落し易く、ピリングの増加を抑えることができる。
【００６３】
また、繊維伸度が低くなっているので織編物表面に発生するピリングの成長を抑えることを可能にしている。この理由は次の通りである。
【００６４】
外部摩擦によって繊維が切断した際、繊維は切断した先からコイル状のループを形成して収縮する。このとき、繊維の伸度が高いとループの個数は増すのと同時にループの寸法も小さくなり、繊維の絡み度合いが増えて強固なピリングが形成される。この現象が隣接する繊維間で引き起こされると、隣接するピリング同士が互いに絡み合ってしだいにピリングが成長することになる。この点、上記より伸度が低下しているので、ピリングの成長が抑えられるのである。
【００６５】
なお、上述のように本発明では、獣毛織編物の抗ピリング性の観点から獣毛繊維の強伸度が未加工の獣毛繊維より低下しているが、極端な強伸度の低下は実用上好ましくない。強度低下は織編物の引張強度や引裂強度を下げ、伸度低下は織編物の曲げ強度を下げひいては風合いを硬くする。したがって、実用面と抗ピリング性との調和を考慮して、本発明の獣毛紡績糸は、未加工の獣毛紡績糸と比較して、強度，伸度共６０〜９０％保持しているのが好ましく、７０〜８５％保持しているのがさらに好ましい。
（実施例）
次に本発明を実施例により具体的に説明する。なお、実施例に記載の羊毛紡績糸の特性は次のように評価したものである。
（１）強伸度測定
測定機器：オリエンテック（株）製テンシロン引張試験機
測定条件：ＪＩＳ  Ｌ１０９５．９．５．１に準拠した、つかみ間隔５０ｃｍ，引張速度３０ｃｍ／分の定速緊張方式で５０回測定し、その平均値を羊毛紡績糸の強伸度とした。
（２）抗ピリング性
測定機器：（株）大栄科学精機製作所製ＩＣＩ形試験機
測定条件：針本数５００本，２０ゲージの筒編機でカバーファクター０．４１の平編地を作製し、既述したＪＩＳ  Ｌ１０７６．６．１．Ａ法に準じた方法により羊毛紡績糸の抗ピリング性を測定した。
（３）白度
測定機器：コニカミノルタセンシング（株）製色彩色差計「ＣＲ−２００（商品名）」
測定条件：針本数５００本，２０ゲージの筒編機でカバーファクター０．４１の平編地を作製し、精練後、既述したＪＩＳ  Ｚ８７２９に準じたＬ＊ａ＊ｂ＊表色系で表した物体色を羊毛紡績糸の白度とした。
（４）フエルト収縮率
洗濯機器：エレクトロラックスジャパン（株）製マイコン式脱水洗濯機「ＦＯＭ７１ＭＲＬＡＢ（商品名）」
測定条件：針本数５００本，２０ゲージの筒編機でカバーファクター０．４１の平編地を作製し、精練後、既述したＩＷＳ  ＴＭ３１法に準拠した７Ａ洗濯１回後を基準とした５Ａ洗濯５回後の見掛けの寸法変化率を算出し、この値の絶対値を羊毛紡績糸のフエルト収縮率とした。
【実施例１】
【００６６】
平均直径２１μｍ×平均繊維長４４ｍｍのオーストラリア産羊毛繊維を公知の梳毛式紡績法、すなわち洗毛，カード，再洗毛，コーマ及び仕上ギルの各工程を経て作製された質量２５ｇ／ｍの羊毛トップを３２本用意した。
【００６７】
次に、前記３２本の羊毛トップをスプリッドパッド槽と５槽のバックウォッシャ槽と乾燥機とからなるフライスナー社製スプリッドパッド型連続式加工装置へ同時に投入した。なお、加工スピードは、２．５ｍ／分であった。
【００６８】
まず、第１工程としてスプリッドパッド槽において、９８％の硫酸５ｇ／Ｌ，エトキシル化脂肪アルコール（チバ・スペシャリティ・ケミカルズ社製浸透剤「アルコポール６５０（商品名）」）５ｇ／Ｌ及び有効塩素量１．０％ｏ．ｍ．ｆの次亜塩素酸ナトリウムを含むｐＨ１．５の水溶性処理液をシャワー方式により上記羊毛トップへ吹き付け、６０秒間水洗した後、ウェットピックアップ４０％となるようにマングルで絞った。
【００６９】
次に、第１工程を経た羊毛トップは、第２工程が行われるバックウォッシャ第１槽に搬送された。この工程において、ペルオキソ一硫酸水素カリウム（デュポン社製酸素系酸化剤「オキソン（商品名）」）２０ｇ／Ｌ、硫酸５ｇ／Ｌ及び触媒として硫酸マグネシウム５ｇ／Ｌを含むｐＨ１．２，液温４０℃の水溶性処理液に前記羊毛トップを２５秒間含浸した。
【００７０】
第２工程を経た羊毛トップは、続いて第３工程が行われるバックウォッシャ第２槽に搬送され、亜硫酸ナトリウム２０ｇ／Ｌ及び炭酸ナトリウム５ｇ／Ｌを含むｐＨ９．５，液温２０℃の水溶性処理液に２５秒間含浸処理されることで、還元処理された。
【００７１】
さらに、第３工程を経た羊毛トップは、バックウォッシャ第３槽に搬送され、３０℃の水で２５秒間水洗された後、バックウォッシャ第４槽へ搬送され、第４工程としてポリアミドエピクロルヒドリン樹脂（ディックハーキュレス社製「ハーコセット５７（商品名）」）２０ｇ／Ｌ及び炭酸水素ナトリウム５ｇ／Ｌを含むｐＨ８．０，液温４０℃の水溶性処理液に２５秒間含浸処理されることで、羊毛繊維表面が樹脂被覆された。
【００７２】
次に、第１〜４工程を経た羊毛トップは、続いてバックウォッシャ第５槽に搬送され、アルキルアマイドアミン誘導体（松本油脂製薬（株）製柔軟剤「ゾンテスＢ−９（商品名）」）２０ｇ／Ｌを含む液温６０℃の水溶性処理液で２５秒間含浸処理されることで柔軟処理され、続いて乾燥機にて９０℃×１０分間乾燥された。
【００７３】
次に、上記乾燥後の羊毛トップを前紡工程に投入した後精紡し、上撚Ｓ３００Ｔ／ｍ，下撚Ｚ５００Ｔ／ｍの４８番手双糸（メートル式番手）の本発明の獣毛紡績糸を得た。
【実施例２】
【００７４】
第２工程で触媒の硫酸マグネシウムを使用しない以外は、実施例1と同様にして本発明の獣毛紡績糸を得た。
【実施例３】
【００７５】
第２工程に用いられる水溶性処理液に含まれるペルオキソ一硫酸水素カリウム２０ｇ／Ｌを過マンガン酸カリウム２０ｇ／Ｌへ変更する以外は、実施例1と同様にして本発明の獣毛紡績糸を得た。
（比較例１）
第１工程を省略する以外は、実施例1と同様にして比較用の獣毛紡績糸を得た。
（比較例２）
第２工程を省略する以外は、実施例1と同様にして比較用の獣毛紡績糸を得た。
（比較例３）
第３工程を省略する以外は、実施例1と同様にして比較用の獣毛紡績糸を得た。
（比較例４）
第４工程を省略する以外は、実施例1と同様にして比較用の獣毛紡績糸を得た。
（比較例５）
第１工程に用いられる水溶性処理液に含まれる有効塩素量１．０％ｏ．ｍ．ｆの次亜塩素酸ナトリウムを有効塩素量１．０％ｏ．ｍ．ｆの二塩化イソシアヌル酸へ変更する以外は、実施例1と同様にして比較用の獣毛紡績糸を得た。
（比較例６）
第４工程に用いられる水溶性処理液に含まれるポリアミドエピクロルヒドリン樹脂２０ｇ／Ｌをアミノ変性シリコン樹脂（ＢＡＳＦ社製「バソランＭＷ（商品名）」）２０ｇ／Ｌへ変更する以外は、実施例1と同様にして比較用の獣毛紡績糸を得た。
【００７６】
以上のようにして実施例及び比較例で得られた羊毛紡績糸の特性を未加工の羊毛紡績糸の特性と共に下記表１に示す。
【００７７】
【表１】
2005256233.tif 000002
上記表1に示された内容から明らかなように、本発明の実施例１，２の羊毛紡績糸は、羊毛織編物に優れた防縮性と良好な抗ピリング性とを付与できるものである。よって、該羊毛紡績糸を用いて快適で機能的な服地用織編物が提供できる。さらに、白度にも優れるため後の染色加工において鮮明でファッショナブルな製品（先染糸又は後染反）を作製することができる。実施例３の羊毛紡績糸は、第２工程においてペルオキソ一硫酸水素カリウムよりも酸化及び漂白作用に劣る過マンガン酸カリウムが使用された結果、防縮性，抗ピリング性及び白度のいずれにおいても実施例１，２ほどの性能を持ち合わせていなかった。
【００７８】
また、比較例１〜４の羊毛紡績糸は、本発明において必須とする工程のいずれかを欠いて作製されたもので、快適で機能的かつファッショナブルな服地用織編物を提供するに足る性能を持ち合わせていなかった。
【００７９】
比較例５は、塩素系酸化剤として二塩化イソシアヌル酸が使用されたため、羊毛繊維のエピクチクル層を覆う脂肪酸の除去が不十分で、酸素系酸化剤が羊毛繊維へ十分に浸透できなかったため、防縮性，抗ピリング性及び白度のいずれにおいても実施例１，２より劣るものとなった。また、比較例６は、羊毛繊維を被覆する樹脂としてアミノ変性シリコン樹脂が使用されたため、エピクチクル層表面とイオン的に結合することができず、均一な被膜が形成されないため防縮性に劣るものとなった。